(57)【要約】【課題】ハニカム構造体の端面に開口するセルの変形具合を簡便に検査することが可能なハニカム構造体の検査方法を提供する。【解決手段】ハニカム構造体を検査対象とし、ハニカム構造体の第一端面に開口する複数のセル２のうちの少なくとも１つのセル２について、当該セル２を区画形成する隔壁１に内接する内接円１５の大きさを測定する工程Ａ、を備え、工程Ａにおいて、隔壁１に内接する内接円１５の大きさを測定するセル２を、測定セル２ｘとし、且つ、隔壁１に内接する内接円１５の大きさを測定しないセル２を、非測定セル２ｙとした場合に、一の測定セル２と隣接するセルのうちの少なくとも１つのセル２を非測定セル２ｙとし、且つ、一の非測定セル２ｙと隣接するセル２のうちの少なくとも１つのセルを、測定セル２ｘとする。【選択図】図５Ｄ
2015161543.tif 000002
【特許請求の範囲】
【請求項１】
第一端面から第二端面まで貫通する複数のセルを区画形成する隔壁を有するハニカム構造体を検査対象とし、前記ハニカム構造体の前記第一端面に開口する複数の前記セルのうちの少なくとも１つのセルについて、当該セルを区画形成する前記隔壁に内接する内接円の大きさを測定する工程Ａ、を備え、
前記工程Ａにおいて、前記隔壁に内接する前記内接円の大きさを測定するセルを、測定セルとし、且つ、前記隔壁に内接する前記内接円の大きさを測定しないセルを、非測定セルとした場合に、
一の前記測定セルと前記隔壁を隔てて隣接する前記セルのうちの少なくとも１つのセルを、前記内接円の大きさを測定しない前記非測定セルとし、且つ、
一の前記非測定セルと前記隔壁を隔てて隣接する前記セルのうちの少なくとも１つのセルを、前記内接円の大きさを測定する前記測定セルとする、ハニカム構造体の検査方法。
【請求項２】
前記ハニカム構造体の前記第一端面を、撮像手段で撮像する工程Ｂ、を更に備え、前記工程Ｂによって撮像された画像において、前記内接円の大きさを測定する、請求項１に記載のハニカム構造体の検査方法。
【請求項３】
前記工程Ａにおいて、前記セルの総数に対して、１／３以下の個数のセルを、前記測定セルとする、請求項１又は２に記載のハニカム構造体の検査方法。
【請求項４】
前記工程Ａにおいて、前記セルの総数に対して、１／５の個数のセルを、前記測定セルとする、請求項３に記載のハニカム構造体の検査方法。
【請求項５】
前記ハニカム構造体の前記第一端面における最外周に形成された前記セルを、前記内接円の大きさを測定する対象から除外する、請求項１〜４のいずれか一項に記載のハニカム構造体の検査方法。
【請求項６】
前記ハニカム構造体の前記第一端面における最外周から数えて２個までの前記セルを、前記内接円の大きさを測定する対象から除外する、請求項５に記載のハニカム構造体の検査方法。
【請求項７】
前記ハニカム構造体の前記第二端面について、所定の測定セルを区画形成する前記隔壁に内接する内接円の大きさを測定する工程Ｃ、を更に備える、請求項１〜６のいずれか一項に記載のハニカム構造体の検査方法。
【請求項８】
前記第一端面に開口する前記セルの形状が、頂点の数が３つ以上の多角形である前記ハニカム構造体を、検査対象とする、請求項１〜７のいずれか一項に記載のハニカム構造体の検査方法。
【請求項９】
前記第一端面に開口する前記セルの形状が、四角形又は六角形である前記ハニカム構造体を、検査対象とする、請求項８に記載のハニカム構造体の検査方法。
【発明の詳細な説明】
【技術分野】
【０００１】
本発明は、ハニカム構造体の検査方法に関する。更に詳しくは、ハニカム構造体の端面に開口するセルの変形具合を簡便に検査することが可能なハニカム構造体の検査方法に関する。
【背景技術】
【０００２】
化学、電力、鉄鋼等の様々な分野において、環境対策や特定物資の回収等のために使用される触媒装置用の担体、又はフィルタとして、耐熱性、耐食性に優れるセラミック製のハニカム構造体が採用されている。ハニカム構造体は、一方の端面である第一端面から、他方の端面である第二端面まで延びる複数のセルを区画形成する隔壁を有する筒状の構造物である。
【０００３】
このようなセラミック製のハニカム構造体は、その製造過程において、種々の欠陥が発生することがある。従来、ハニカム構造体の欠陥を検査する方法としては、人による目視検査、ピンゲージによるセルの大きさ検査、光による目詰まり検査等が主流であった。また、ハニカム構造体に生じた欠陥を検出する方法として、ハニカム構造体の端面をカメラで撮像し、端面の欠陥を検出する方法（端面検査方法）が提案されている（例えば、特許文献１を参照）。
【０００４】
セラミック製のハニカム構造体に発生する欠陥の１つとして、ハニカム構造体の隔壁に歪みが生じるという欠陥がある。ハニカム構造体の隔壁に歪みが生じると、ハニカム構造体の端面に開口するセルが変形してしまう。このようなセルが変形してしまう欠陥を、以下、「セル変形」又は「セル変形欠陥」ということがある。近年、セル変形欠陥の有無の検査について、ハニカム構造体の品質検査に含めることへの要求が高まっている。
【先行技術文献】
【特許文献】
【０００５】
【特許文献１】特開２００２−２５７７３６号公報
【発明の概要】
【発明が解決しようとする課題】
【０００６】
人による目視検査にて、セル変形欠陥の検査を行う場合には、検査の精度が低いという問題があった。また、ハニカム構造体の端面には、非常に多くの数のセルが開口し、且つ、当該セルの大きさが非常に小さいことがあるため、人による目視検査では、非常に長い検査時間を要するという問題もあった。また、ピンゲージにてセル変形欠陥の検査を行う場合には、検査中にピンゲージが隔壁に接触して、隔壁が破損してしまうという問題もあった。
【０００７】
また、セル変形欠陥を、画像処理によって行うことも考えられるが、上述したように、ハニカム構造体の端面には、非常に多くの数のセルが開口しているため、全てセルについてセル変形欠陥の検査を行うと、非常に長い検査時間を要するという問題があった。例えば、製造工程中に、セル変形欠陥の検査を組み込もうとした場合には、当該セル変形欠陥の検査が、律速となる工程になってしまうことがある。また、セル変形欠陥は、製造されるハニカム構造体の全個数について、且つ、１つのハニカム構造体の端面の実質的な全てのセルについて行われることが望ましいとされている。このため、抜き取り検査や、ハニカム構造体の端面の一部分のみの検査ではない方法にて、セル変形欠陥の検査を簡便に行うことが可能な検査方法の開発が切望されている。
【０００８】
本発明は、上述した問題に鑑みてなされたものであり、ハニカム構造体の端面におけるセル変形欠陥の検査を簡便に行うことができるハニカム構造体の検査方法を提供するものである。
【課題を解決するための手段】
【０００９】
上述の課題を解決するため、本発明は、以下のハニカム構造体の検査方法を提供する。
【００１０】
［１］  第一端面から第二端面まで貫通する複数のセルを区画形成する隔壁を有するハニカム構造体を検査対象とし、前記ハニカム構造体の前記第一端面に開口する複数の前記セルのうちの少なくとも１つのセルについて、当該セルを区画形成する前記隔壁に内接する内接円の大きさを測定する工程Ａ、を備え、前記工程Ａにおいて、前記隔壁に内接する前記内接円の大きさを測定するセルを、測定セルとし、且つ、前記隔壁に内接する前記内接円の大きさを測定しないセルを、非測定セルとした場合に、一の前記測定セルと前記隔壁を隔てて隣接する前記セルのうちの少なくとも１つのセルを、前記内接円の大きさを測定しない前記非測定セルとし、且つ、一の前記非測定セルと前記隔壁を隔てて隣接する前記セルのうちの少なくとも１つのセルを、前記内接円の大きさを測定する前記測定セルとする、ハニカム構造体の検査方法。
【００１１】
［２］  前記ハニカム構造体の前記第一端面を、撮像手段で撮像する工程Ｂ、を更に備え、前記工程Ｂによって撮像された画像において、前記内接円の大きさを測定する、前記［１］に記載のハニカム構造体の検査方法。
【００１２】
［３］  前記工程Ａにおいて、前記セルの総数に対して、１／３以下の個数のセルを、前記測定セルとする、前記［１］又は［２］に記載のハニカム構造体の検査方法。
【００１３】
［４］  前記工程Ａにおいて、前記セルの総数に対して、１／５の個数のセルを、前記測定セルとする、前記［３］に記載のハニカム構造体の検査方法。
【００１４】
［５］  前記ハニカム構造体の前記第一端面における最外周に形成された前記セルを、前記内接円の大きさを測定する対象から除外する、前記［１］〜［４］のいずれかに記載のハニカム構造体の検査方法。
【００１５】
［６］  前記ハニカム構造体の前記第一端面における最外周から数えて２個までの前記セルを、前記内接円の大きさを測定する対象から除外する、前記［５］に記載のハニカム構造体の検査方法。
【００１６】
［７］  前記ハニカム構造体の前記第二端面について、所定の測定セルを区画形成する前記隔壁に内接する内接円の大きさを測定する工程Ｃ、を更に備える、前記［１］〜［６］のいずれかに記載のハニカム構造体の検査方法。
【００１７】
［８］  前記第一端面に開口する前記セルの形状が、頂点の数が３つ以上の多角形である前記ハニカム構造体を、検査対象とする、前記［１］〜［７］のいずれかに記載のハニカム構造体の検査方法。
【００１８】
［９］  前記第一端面に開口する前記セルの形状が、四角形又は六角形である前記ハニカム構造体を、検査対象とする、前記［８］に記載のハニカム構造体の検査方法。
【発明の効果】
【００１９】
本発明のハニカム構造体の検査方法は、ハニカム構造体の第一端面に開口する特定のセルである「測定セル」について、当該測定セルを区画形成する隔壁に内接する内接円の大きさを測定し、ハニカム構造体のセル変形欠陥の検査を行うものである。このような本発明のハニカム構造体の検査方法によれば、ハニカム構造体のセル変形欠陥を簡便に検査することができる。特に、本発明のハニカム構造体の検査方法においては、ハニカム構造体の端面に開口する全てのセルを、内接円の大きさを測定する対象の「測定セル」とせずとも、ハニカム構造体の第一端面の実質的に全てのセルに対して、セル変形欠陥の検査を行うことができる。したがって、セル変形欠陥の検査に要する検査時間を短くすることができる。また、セル変形欠陥の検査結果を求めるために、演算処理装置によって各種の演算処理が行われる場合であっても、演算量が少なくて済むため、演算処理能力が高い演算処理装置を用いずとも、比較的に速やかに検査結果を求めることができる。
【図面の簡単な説明】
【００２０】
【図１】本発明のハニカム構造体の検査方法の検査対象であるハニカム構造体を模式的に示す斜視図である。
【図２】図１に示すハニカム構造体の第一端面を模式的に示す平面図である。
【図３】図２のＡ−Ａ’断面を模式的に示す断面図である。
【図４】図２の破線Ｂで示す範囲を拡大した拡大平面図である。
【図５Ａ】工程Ａにおける内接円を測定する手順の一例を示す説明図である。
【図５Ｂ】工程Ａにおける内接円を測定する手順の一例を示す説明図である。
【図５Ｃ】工程Ａにおける内接円を測定する手順の一例を示す説明図である。
【図５Ｄ】工程Ａにおける内接円を測定する手順の一例を示す説明図である。
【図６】本発明のハニカム構造体の検査方法の一の実施形態に使用される検査装置の一例を模式的に示す斜視図である。
【図７】工程Ａにおける内接円を測定する手順の他の例を示す説明図である。
【図８】工程Ａにおける内接円を測定する手順の別の他の例を示す説明図である。
【発明を実施するための形態】
【００２１】
次に本発明を実施するための形態を、図面を参照しながら詳細に説明する。本発明は以下の実施形態に限定されるものではなく、本発明の趣旨を逸脱しない範囲で、当業者の通常の知識に基づいて、適宜設計の変更、改良等が加えられることが理解されるべきである。
【００２２】
（１）ハニカム構造体の検査方法：
本発明のハニカム構造体の検査方法の一の実施形態は、図１〜図３に示されるような、第一端面１１から第二端面１２まで貫通する複数のセル２を区画形成する隔壁１を有するハニカム構造体１０を検査対象とした検査方法である。図１〜図３に示すハニカム構造体１０は、セル２を区画形成する隔壁１と、最外周に配設された外周壁３とを有するものである。ハニカム構造体１０としては、セラミック製のハニカム構造体であることが好ましい。更に、ハニカム構造体１０は、セラミックからなる多孔質の隔壁１を有するものであることがより好ましい。ここで、図１は、本発明のハニカム構造体の検査方法の検査対象であるハニカム構造体を模式的に示す斜視図である。図２は、図１に示すハニカム構造体の第一端面を模式的に示す平面図である。図３は、図２のＡ−Ａ’断面を模式的に示す断面図である。
【００２３】
本実施形態のハニカム構造体の検査方法は、図４に示すような、ハニカム構造体１０の隔壁１に歪みが生じ、ハニカム構造体１０の端面（例えば、図４においては第一端面）に開口するセル２に発生するセル変形７の有無を検査するための検査方法である。以下、セル２に形成された「セル変形７」を、「セル変形欠陥７ａ」ということがある。図４において、符号２ａで示されるセルが、セル変形欠陥７ａのないセル２ａである。一方、図４において、符号２ｂで示されるセルが、セル変形欠陥７ａのあるセル２ｂである。図４は、図２の破線Ｂで示す範囲を拡大した拡大平面図である。
【００２４】
本実施形態のハニカム構造体の検査方法は、ハニカム構造体の第一端面に開口する複数のセルのうちの少なくとも１つのセルについて、当該セルを区画形成する隔壁に内接する内接円の大きさを測定する工程Ａ、を備えた検査方法である。すなわち、工程Ａは、図１及び図２に示されるようなハニカム構造体１０の第一端面１１に開口するセル２について、当該セル２を区画形成する隔壁１に内接する内接円の大きさを測定することにより、ハニカム構造体１０のセル変形欠陥の検査を行うものである。そして、この工程Ａでは、ハニカム構造体１０の第一端面１１に開口する全てのセル２についての内接円の大きさを測定するのではなく、所定のセルについての内接円の大きさを測定する。そして、測定した内接円のそれぞれの大きさを、所定の基準値と比較することにより、ハニカム構造体１０のセル変形欠陥の検査を行う。本実施形態のハニカム構造体の検査方法においては、以下の条件を満たすように、内接円の大きさを測定するセルを選択し、選択した所定のセルについて、内接円の大きさを測定する。工程Ａにおける条件とは、以下の通りである。まず、隔壁に内接する内接円の大きさを測定するセルを、「測定セル」とし、且つ、隔壁に内接する内接円の大きさを測定しないセルを、「非測定セル」とする。条件の１つ目（条件１）として、一の測定セルと隔壁を隔てて隣接するセルのうちの少なくとも１つのセルを、内接円の大きさを測定しない非測定セルとする。条件の２つ目（条件２）として、一の非測定セルと隔壁を隔てて隣接するセルのうちの少なくとも１つのセルを、内接円の大きさを測定する測定セルとする。本実施形態のハニカム構造体の検査方法は、この条件１及び条件２を満たように、測定セル又は非測定セルについての選定を行って、セル変形欠陥の検査を行うことを特徴とする。以下、検査方法について更に詳細に説明する。
【００２５】
ここで、図５Ａ，図５Ｂ，図５Ｃ，図５Ｄは、工程Ａにおける内接円を測定する手順の一例を示す説明図である。図５Ａ，図５Ｂ，図５Ｃ，図５Ｄは、ハニカム構造体の第一端面の一部を拡大した拡大平面図である。ここで説明する内接円を測定する手順の例では、図５Ａに示す状態から、図５Ｂ、図５Ｃ、図５Ｄの順番で、測定セル２ｘと非測定セル２ｙとを順次選定し、測定セル２ｘについて、その内接円１５の大きさを測定する。以下、「測定セル２ｘの内接円」というときは、測定セル２ｘを区画形成する隔壁１に内接する内接円１５のことを意味する。図５Ａ，図５Ｂ，図５Ｃ，図５Ｄにおいては、ハニカム構造体の第一端面に開口するセル２の形状が、四角形の場合の例を示す。
【００２６】
工程Ａにおいては、測定セル２ｘと隔壁１を隔てて隣接するセル２のうちの少なくとも１つのセル２を、非測定セル２ｙとし、且つ、非測定セル２ｙと隔壁１を隔てて隣接するセル２のうちの少なくとも１つのセル２を、測定セル２ｘとする。例えば、図５Ａに示すように、符号ａにて示すセルを、測定セル２ｘとした場合には、隔壁１を隔てて隣接する４つのセル２のうちの少なくとも１つのセル２を、非測定セル２ｙとする。以下、所定のセルに対して隔壁を隔てて隣接するセルのことを、単に「隣接するセル」ということがある。図５Ａでは、符号ａにて示す測定セル２ｘに対して、符号ｂ，ｃ，ｄ，ｅにて示す隣接する４つのセル２の全てが、非測定セル２ｙとなっている。次に、図５Ｂに示すように、符号ｃにて示す非測定セル２ｙの紙面右側に隣接するセル（符号ｆにて示すセル）を、非測定セル２ｙとした場合には、符号ｆにて示す非測定セル２ｙと隣接する４つセル２のうちの少なくとも１つのセル２が、測定セル２ｘとなる。ここで説明する手順では、図５Ｃに示すように、符号ｆにて示す非測定セル２ｙの紙面下側に隣接するセル（符号ｇにて示すセル）を、測定セル２ｘとする。以下、符号ｇにて示す測定セル２ｘ等のその他のセルについても、これまでに説明した手順と同様の方法で、当該その他のセルに隣接するセル２が、上述した条件１及び条件２を満たように、測定セル２ｘ又は非測定セル２ｙについての選定を行う。図５Ｃにおいては、符号ｇにて示す測定セル２ｘと隣接するセルのうちの残りの３つのセル（符号ｈ，ｉ，ｊにて示すセル）を、非測定セル２ｙとしている。
【００２７】
以上説明したような手順に従って、測定セル２ｘと非測定セル２ｙとを選定し、測定セル２ｘについて、その内接円１５の大きさを測定する。例えば、図５Ｄに示す例では、特定の測定セル２ｘについてのみ、内接円１５の大きさを測定している。このように構成することによって、非測定セル２ｙについては、内接円１５の大きさの測定を省略することができ、一連の内接円１５の大きさを測定する操作を簡略なものとすることができる。図５Ｄにおいては、小さな黒丸が示されているセル２が、非測定セル２ｙである。また、図５Ｄにおいては、セル２内に内接円１５が描かれているセル２が、測定セル２ｘである。測定セル２ｘ内に描かれた内接円１５は、内接円１５の大きさを測定する際に描かれる仮想的な線であり、図１及び図２に示すようなハニカム構造体１０の第一端面１１に対して、直接描かれるものではない。例えば、ハニカム構造体１０の第一端面１１を、撮像手段で撮像し、得られた撮像画像に仮想的な内接円１５（図５Ｄ参照）を描き、当該内接円１５（図５Ｄ参照）の大きさを測定することができる。ここで、「内接円」とは、隔壁によって区画形成される多角形のセルの内部にあり、当該多角形に内接する最大の円（別言すれば、直径が最大の円）のことをいう。
【００２８】
図５Ｄに示す例では、１つの測定セル２ｘに隣接する４つのセル２の全てを、非測定セル２ｙとし、且つ、非測定セル２ｙに隣接するセル２の４つのセル２のうちの１つのセルを、測定セル２ｘとして、測定セル２ｘと非測定セル２ｙとを選定している。このようにして測定セル２ｘと非測定セル２ｙと選定することにより、全てのセル２を測定セル２ｘとせずとも、ハニカム構造体１０の第一端面１１に開口する実質的に全てのセル２に対して、セル変形欠陥の検査を行うことができる。すなわち、本発明者は、ハニカム構造体の第一端面に配列している一のセルにセル変形欠陥が生じている場合、当該一のセルと隔壁を共有して隣接する他のセルにも、上記セル変形欠陥の影響が現れることに着目し、本発明を完成させた。本実施形態のハニカム構造体の検査方法においては、一のセルにセル変形欠陥が生じている場合、当該一のセル及び当該一のセルに隣接するセルのうちの少なくとも１つのセルが、内接円の大きさを測定する測定セルとなる。そして、測定した内接円の大きさを、所定の判定基準と照らし合わせることにより、測定セル及び当該測定セルに隣接するセルについて、セル変形欠陥の有無を検査することができる。これまでに説明した測定セルと非測定セルとを選定する手順によれば、非測定セルが連続して存在し、セル変形欠陥の検査が行われない箇所が生じてしまう事態を有効に防止することができる。また、非測定セルを設けることにより、セル変形欠陥の検査に要する検査時間を短くすることができる。また、セル変形欠陥の検査結果を求めるために、演算処理装置によって各種の演算処理が行われる場合であっても、演算量が少なくて済むため、演算処理能力が高い演算処理装置を用いずとも、比較的に速やかに検査結果を求めることができる。
【００２９】
本実施形態のハニカム構造体の検査方法においては、ハニカム構造体の第一端面を、撮像手段で撮像する工程Ｂ、を更に備え、この工程Ｂによって撮像された画像において、内接円の大きさを測定することが好ましい。この工程Ｂとしては、例えば、図６に示すような検査装置１００を用いることができる。ここで、図６は、本発明のハニカム構造体の検査方法の一の実施形態に使用される検査装置の一例を模式的に示す斜視図である。図６に示す検査装置１００は、撮像手段３１と、画像解析手段３２とを備えたものである。画像解析手段３２は、撮像手段３１によって撮像した画像において、セル２（例えば、図５Ｄ参照）を区画形成する隔壁１（例えば、図５Ｄ参照）に内接する内接円の大きさを測定する解析手段３４を備えていることが好ましい。また、画像解析手段３２は、撮像手段３１によって撮像した画像３６を表示できる表示手段３５を備えていてもよい。更に、画像解析手段３２は、撮像手段３１によって撮像した画像３６をデータとして記憶する記憶手段３３を備えていてもよい。図６における符号３７は、撮像手段３１から画像解析手段３２にデータの送信するための配線を示す。撮像手段３１及び画像解析手段３２としては、例えば、株式会社ニコン製、商品名「ＮＥＸＩＶ、ＶＭＲ−１５１５」等の画像解析装置を用いることができる。このような画像解析装置を用いて、ハニカム構造体の第一端面に開口する複数のセルのうちの少なくとも１つのセルについて、当該セルを区画形成する隔壁に内接する内接円の大きさを測定することが好ましい。
【００３０】
図５Ａ〜図５Ｄにおいては、１つの測定セル２ｘに対して、４つの隣接するセル２が非測定セル２ｙとなるように、測定セル２ｘと非測定セル２ｙとを選択して、内接円１５の大きさを測定している。ただし、本実施形態のハニカム構造体の検査方法においては、上述した条件１及び条件２を満たすように測定セル２ｘの内接円１５の大きさを測定すればよい。例えば、図７に示す例では、１つの測定セル２ｘに対して、当該測定セル２ｘと隣接する４つセル２の全てが非測定セル２ｙとなっている。そして、図７に示す例では、１つの非測定セル２ｙに対して、当該非測定セル２ｙと隣接する４つセルのうちの、１つ又は３つのセルが、測定セル２ｘとなっている。図７に示す例では、全てのセルの個数に対して、１／３個に相当するセルが、測定セル２ｘとなっている。図７に示すようにして、測定セル２ｘと非測定セル２ｙとを選択して、内接円１５の大きさを測定してもよい。ここで、図７は、工程Ａにおける内接円を測定する手順の他の例を示す説明図である。図７では、例えば、１つの測定セル２ｘの紙面右側及び紙面下側に隣接する２つセル２を、非測定セル２ｙとし、これの３つのセルを一の組として、当該組が、ハニカム構造体の端面にて繰り返し配置されるようになっている。
【００３１】
これまでの検査方法では、セル２の形状が四角形の場合の例について説明したが、セル２の形状は、四角形に限定されることはない。すなわち、本実施形態のハニカム構造体の検査方法は、第一端面に開口するセルの形状が、頂点の数が３つ以上の多角形であるハニカム構造体を、検査対象とすることができる。実施形態のハニカム構造体の検査方法は、第一端面に開口するセルの形状が、四角形又は六角形であることが好ましい。以下、「第一端面に開口するセルの形状」のことを、単に「セルの形状」ということがある。例えば、セルの形状が六角形の場合には、図８に示すように、測定セル４２ｘと非測定セル４２ｙとを選択して、内接円５５の大きさを測定してもよい。図８においては、１つの測定セル４２ｘに対して、当該測定セル４２ｘと隔壁４１を隔てて隣接する６つのセル４２の非測定セル４２ｙとなっている。また、１つの非測定セル４２ｙに対して、当該非測定セル４２ｙと隣接する６つのセル４２のうちの２つのセル４２が、測定セル４２ｘとなり、残りの４つのセル４２が、非測定セル４２ｙとなっている。ここで、図８は、工程Ａにおける内接円を測定する手順の別の他の例を示す説明図である。
【００３２】
工程Ａにおいて、セルの総数に対して、１／３以下の個数のセルを、測定セルとすることが好ましい。また、工程Ａにおいて、セルの総数に対して、１／５の個数のセルを、測定セルとすることが更に好ましい。測定セルの数を、セルの総数に対して減らす場合であっても、上述した工程Ａの条件１及び条件２を満たすものとする。このように構成することによって、測定セルの数を減らしつつ、ハニカム構造体の第一端面の全てのセルに対してセル変形欠陥の検査を行った場合と同程度の検査精度を実現することができる。したがって、本実施形態のハニカム構造体の検査方法によれば、セル変形欠陥の検査に要する検査時間を有効に短縮することができる。
【００３３】
本実施形態のハニカム構造体の検査方法においては、ハニカム構造体の第一端面における最外周に形成されたセルのうち、ハニカム構造体の外周壁によりセルの形状が一部欠損しているセルについては、検査対象から除くことが好ましい。ここで、「検査対象から除く」とは、当該セルについて、内接円の大きさを測定する対象から外すことを意味する。上述したような「外周壁によりセルの形状が一部欠損しているセル」については、内接円の大きさを測定した場合、測定された内接円の大きさと、正常な形状のセルにて測定された内接円の大きさとに差異が生じてしまう。このため、例えば、「外周壁によりセルの形状が一部欠損しているセル」を検査対象に含めると、当該セルについて、セル変形欠陥が生じていると誤認されてしまうことがある。「外周壁によりセルの形状が一部欠損しているセル」を検査対象から除くことにより、より正確なセル変形欠陥の検査を行うことができる。本実施形態のハニカム構造体の検査方法においては、ハニカム構造体の第一端面における最外周に形成されたセルを、内接円の大きさを測定する対象から除外することがより好ましい。また、ハニカム構造体の第一端面における最外周から数えて２個までのセルを、内接円の大きさを測定する対象から除外してもよい。このように、最外周から数えて所定個数のセルを、内接円の大きさを測定する対象から除くことにより、セル変形欠陥の検査を正確に且つより簡便に行うことができる。
【００３４】
本実施形態のハニカム構造体の検査方法においては、ハニカム構造体の第二端面について、所定の測定セルを区画形成する隔壁に内接する内接円の大きさを測定する工程Ｃ、を更に備えていてもよい。これまでに説明したＡ工程は、ハニカム構造体の第一端面について、当該第一端面に開口するセルのセル変形欠陥の検査を行うものであった。工程Ｃとして、ハニカム構造体の第二端面についても、当該第二端面に開口するセルのセル変形欠陥の検査を行ってもよい。この工程Ｃは、ハニカム構造体の第二端面について、セルの内接円の大きさを測定すること以外は、これまでに説明した工程Ａと同様の方法にて、セルの内接円の大きさを測定することができる。
【００３５】
次に、本実施形態のハニカム構造体の検査方法における、測定された内接円の大きさから、セル変形欠陥の有無を検出する方法について説明する。検査対象となるハニカム構造体には、その第一端面に開口するセルの大きさについて、所定の規格（スペック）が定められている。このため、通常、ハニカム構造体の第一端面には、上記規格に該当する大きさのセルが、順次配列するようにして形成されている。したがって、セル変形欠陥の無いハニカム構造体は、全てのセルの大きさが、所定範囲の大きさに収まるように構成されている。本実施形態のハニカム構造体の検査方法においては、上述したセルの大きさについての規格（スペック）を考慮して、セル内に仮想的に描かれ得る内接円の大きさの範囲を設定することが好ましい。例えば、セルの大きさについての規格が、一辺の長さが１ｍｍの四角形のセルである場合には、この規格を満たすセルには、直径が１ｍｍの内接円が描かれることとなる。上述した規格には、許容されるセルの大きさの公差などが定められており、この公差に準じて、内接円の大きさの許容値を設けることができる。この内接円の大きさの許容値が、セル変形欠陥の検査の合否基準となる。Ａ工程にて測定された内接円の大きさについて、上記許容値内に収まっている場合を合格とし、上記許容値から外れている場合を不合格とすることができる。一例として、ハニカム構造体の第一端面に開口するセルの大きさの規格が、一辺が１ｍｍの四角形である場合には、内接円の大きさの許容値を、１ｍｍ±０．１０ｍｍ等に設定することができる。内接円の大きさが上記許容値を外れたセルを、セル変形欠陥を生じているセルと判断することができる。このようにして内接円の大きさを合否基準と照らし合わせることで、セル変形欠陥の有無、セル変形欠陥を生じているセルの数とその位置、及びセル変形欠陥の程度（別言すれば、許容値からのズレの大きさ）等を検査することができる。
【００３６】
本実施形態のハニカム構造体の検査方法においては、内接円の大きさが許容値から外れているセルの数を、検査の合否基準に含めてもよい。例えば、内接円を測定したセルの総数に対する、内接円の大きさが許容値から外れているセルの数の比率を求め、この比率が、所定の基準値を上回った場合を、不合格とすることができる。このように、セル変形欠陥の検査の合否基準については、検査対象となるハニカム構造体に求められる規格（スペック）に基づいて、適宜、最適な基準値を設けることができる。例えば、内接円に大きさの許容値を複数点設定し、各許容値から外れているセルの数の比率について、それぞれ基準値を設定してもよい。更に、検査の合否基準としては、以下の（１）及び（２）のような基準を設けることもできる。（１）製品であるハニカム構造体の端面の中央部分(例えば、当該端面の外形と相似形の面積比略１／４の範囲)において、セルの内接円の大きさに対して、許容値から外れているセルの数の比率を、当該検査の合否基準とする。（２）上記（１）における中央部分以外の範囲において、セルの内接円の大きさに対して、許容値から外れているセルの数の比率を、当該検査の合否基準とする。
【実施例】
【００３７】
以下、本発明を実施例によって更に具体的に説明するが、本発明はこれらの実施例によって何ら限定されるものではない。
【００３８】
（実施例１）
実施例１においては、図１〜図３に示すような、ハニカム構造体１０を検査対象として、セル変形欠陥の検査を行った。ハニカム構造体１０は、第一端面１１から第二端面１２まで貫通する複数のセル２を区画形成する多孔質の隔壁１と、最外周に配設された外周壁３とを有するものである。
【００３９】
検査対象としてのハニカム構造体は、セラミック製のものを用いた。具体的には、ハニカム構造体として、コージェライト製のハニカム構造体を用いた。ハニカム構造体は、コージェライト化原料に、分散媒、バインダ、無機バインダ、造孔材を加えて調製した坏土を押出成形して、ハニカム成形体を作製し、得られたハニカム成形体を焼成して作製した。コージェライト化原料とは、シリカが４２〜５６質量％、アルミナが３０〜４５質量％、マグネシアが１２〜１６質量％の範囲に入る化学組成となるように配合されたセラミック原料である。
【００４０】
ハニカム構造体は、セルの形状が四角形であった。ハニカム構造体の隔壁の厚さは、０．０９ｍｍであった。ハニカム構造体のセルピッチは、１．２７ｍｍであった。ハニカム構造体の形状は、円柱状であった。ハニカム構造体の第一端面の形状は、直径が１０３ｍｍの円形状であった。ハニカム構造体の長さは、１００ｍｍであった。ハニカム構造体の長さとは、ハニカム構造体の第一端面から第二端面までの長さのことである。ハニカム構造体の第一端面の面積は、８３３２ｍｍ２であった。実施例１に使用した検査対象のハニカム構造体を、以下、「検査対象１」とする。表１に、検査対象１のハニカム構造体における、「セルの形状」、「隔壁の厚さ」、「セルピッチ」、「第一端面の形状」、「第一端面の直径」、「ハニカム構造体の長さ」、及び「第一端面の面積」を示す。
【００４１】
【表１】
2015161543.tif 000003
【００４２】
実施例１においては、まず、検査対象１のハニカム構造体の第一端面を、画像解析装置（株式会社ニコン製、商品名「ＮＥＸＩＶ、ＶＭＲ−１５１５」）を用いて撮像した。なお、上記画像解析装置としては、事前に正確性が確認されたものを用いた。次に、得られた画像において、内接円の大きさを測定する測定セルと、内接円の大きさを測定しない非測定セルとの選定を行った。実施例１においては、１つの測定セルに対して、隔壁を隔てて隣接する４つのセルが、非測定セルとなるようにした。したがって、内接円の大きさを測定するセルの数（以下、「測定セル数」ともいう）は、全てのセルの数に対して、１／５となる。測定セルと非測定セルとの選定においては、１つの非測定セルに隣接するセルのうちの１つのセルが、必ず、測定セルとなるようにした。また、実施例１においては、複数のセルのうち、その一部が外周壁によって囲われているセルについては、検査対象が除外することとした。次に、画像解析装置によって撮像された画像において、測定セルのセル内に描かれる内接円の大きさを測定した。実施例１においては、測定された内接円の大きさが、１．００ｍｍ未満又は１．４０ｍｍ超過であった場合、１．００ｍｍ未満及び１．４０ｍｍ超過の大きさの内接円が描かれたセルを、セル変形欠陥と判断した。実施例１では、測定セルに対して、３．４２％のセルが、セル変形欠陥が生じているという結果が得られた。
【００４３】
また、実施例１では、後述する比較例２の検査方法と比較して、測定された内接円の大きさからセル変形欠陥の有無を検査する工程に要する時間を、８０％短縮することができた。比較例２の検査方法は、第一端面に開口する全てのセルについて、内接円を測定し、セル変形欠陥の有無を検査する工程を備えたものである。また、実施例１では、非接触により、セル変形欠陥の有無を検査するものであるため、検査対象であるハニカム構造体に、チッピングの破損を生じさせることなく検査を行うことができた。セル変形欠陥の検査を行った後、目視により、ハニカム構造体の第一端面に開口するセルのチッピングの有無を検査したところ、全てのセルについて、チッピングは確認されなかった。
【００４４】
表２に、実施例１における、「検査対象」、「測定セル数」、「測定時間」、「セル変形欠陥の検出割合」、及び「チッピングの個数」を示す。表２の「検査対象」の欄は、該当する実施例及び比較例において、表１に示される「検査対象１のハニカム構造体」と「検査対象２のハニカム構造体」のうち、どちらのハニカム構造体を検査対象としたかを示すものである。表２の「測定セル数」の欄は、ハニカム構造体の第一端面に開口するセルの総数に対する、内接円を測定したセルの数の比率を示すものである。
【００４５】
表２の「測定時間」の欄は、比較対象となる検査方法における「内接円の測定に要した時間」を基準として、該当する実施例及び比較例において、セル変形欠陥の有無に測定に要する時間を示すものである。なお、実施例１〜３及び比較例１については、比較例２の検査方法における「内接円の測定に要した時間」を基準とする。実施例４〜６及び比較例３については、比較例４の検査方法における「内接円の測定に要した時間」を基準とする。表２の「測定時間」の欄において、「−８０．０％」とは、基準となる検査方法（例えば、比較例２の検査方法）における「内接円の測定に要した時間」を１００％とした場合に、−８０．０％の時間（すなわち、２０．０％の時間）で、測定を行えたことを示す。表２の「測定時間」の欄において、「６０倍以上」とは、基準となる検査方法（例えば、比較例２の検査方法）における「内接円の測定に要した時間」を１００％とした場合に、その６０倍以上の時間を、測定に要したことを示す。
【００４６】
表２の「チッピングの個数」の欄は、セル変形欠陥の検査の後に行ったチッピングの有無の検査結果を示すものであり、「チッピングの個数」の欄に示される個数は、チッピングが確認されたセルの個数である。
【００４７】
【表２】
2015161543.tif 000004
【００４８】
（実施例２，３）
実施例２，３においては、実施例１にて測定セルとしたセル以外のセルを、測定セルとして、セル変形欠陥の検査を行った。すなわち、実施例２，３においては、実施例１にて非測定セルとしたセルのうちのいずれかのセルを測定セルとした。そして、「測定セル数」については、実施例１と同様に、１／５セルとなるように、測定セルと非測定セルとを選定した。内接円の大きさの測定方法、セル変形欠陥の有無に測定については、実施例１と同様の方法によって行った。表２に、実施例２，３における、「検査対象」、「測定セル数」、「測定時間」、「セル変形欠陥の検出割合」、及び「チッピングの個数」を示す。
【００４９】
（比較例１）
比較例１においては、セル変形欠陥の検査を、ピンゲージを用いて行った。具体的には、まず、人（検査人）が、製造ラインのハニカム構造体を観察し、目視にてセル変形が発生し、且つ基準を下回りそうなセルが存在するハニカム構造体を判別する。そして、このようなハニカム構造体（別言すれば、検査人がセル変形欠陥の目星をつけたハニカム構造体）を抜き取り、当該ハニカム構造体の第一端面にピンゲージを押し当てて、セル変形欠陥の検査を行った。比較例１においては、上述したピンゲージにより、第一端面に開口する全てのセルについて、セル変形欠陥の検査を行った。比較例１における検査対象は、実施例１と同様に「検査対象１」とした。また、表２の「測定セル数」の欄には、比較例１について「人による抜き取りセル」と記す。
【００５０】
（比較例２）
比較例２においては、ハニカム構造体の第一端面に開口する全てのセルの内接円の大きさを測定して、セル変形欠陥の検査を行った。すなわち、比較例２においては、ハニカム構造体の第一端面に開口する全てのセルを、内接円の大きさを測定する測定セルとし、内接円の大きさを測定しない非測定セルを設けないものとした。内接円の大きさの測定方法、セル変形欠陥の有無に測定については、実施例１と同様の方法によって行った。表２に、比較例２における、「検査対象」、「測定セル数」、「測定時間」、「セル変形欠陥の検出割合」、及び「チッピングの個数」を示す。比較例２の「測定時間」は、実施例１〜３及び比較例１に対する基準とし、表２の「測定時間」には、基準であることを示す「Ｂｅｓｅ」と記す。
【００５１】
（実施例４〜６）
実施例４〜６においては、検査対象として、表１に示す「検査対象２」のハニカム構造体を用いて、セル変形欠陥の検査を行った。「検査対象２」のハニカム構造体は、セルの形状が六角形のものである。実施例４〜６においては、１つの測定セルに対して、隔壁を隔てて隣接する６つのセルが、非測定セルとなるようにした。したがって、内接円の大きさを測定するセルの数は、全てのセルの数に対して、１／７となる。測定セルと非測定セルとの選定においては、１つの非測定セルに隣接するセルのうちの１つのセルが、必ず、測定セルとなるようにした。このようにして、セルの形状が六角形のハニカム構造体について、測定セルと非測定セルとを選定し、実施例１と同様の方法で、検査対象２のハニカム構造体の第一端面を、画像解析装置を用いて撮像した。次に、画像解析装置によって撮像された画像において、実施例１と同様の方法で、測定セルのセル内に描かれる内接円の大きさを測定した。実施例４〜６においては、測定された内接円の大きさが、０．９０ｍｍ未満であった場合、この０．９０ｍｍ未満の大きさの内接円が描かれたセルを、セル変形欠陥と判断した。実施例４〜６では、測定セルの位置が、実施例４〜６でそれぞれ異なるように、測定セルを選択して、セル変形欠陥の検査を行った。表１に、検査対象２のハニカム構造体における、「セルの形状」、「隔壁の厚さ」、「セルピッチ」、「第一端面の形状」、「第一端面の直径」、「ハニカム構造体の長さ」、及び「第一端面の面積」を示す。表２に、実施例４〜６における、「検査対象」、「測定セル数」、「測定時間」、「セル変形欠陥の検出割合」、及び「チッピングの個数」を示す。
【００５２】
（比較例３）
比較例３においては、検査対象を、表１に示す「検査対象２」のハニカム構造体を用いて、セル変形欠陥の検査を行った。比較例３におけるセル変形欠陥の検査は、比較例１と同様に、ピンゲージを用いて行った。表２に、比較例３における、「検査対象」、「測定セル数」、「測定時間」、「セル変形欠陥の検出割合」、及び「チッピングの個数」を示す。表２の「測定セル数」の欄には、比較例３について「人による抜き取りセル」と記す。
【００５３】
（比較例４）
比較例４においては、ハニカム構造体の第一端面に開口する全てのセルの内接円の大きさを測定して、セル変形欠陥の検査を行った。すなわち、比較例４においては、ハニカム構造体の第一端面に開口する全てのセルを、内接円の大きさを測定する測定セルとし、内接円の大きさを測定しない非測定セルを設けないものとした。内接円の大きさの測定方法、セル変形欠陥の有無に測定については、実施例４と同様の方法によって行った。表２に、比較例４における、「検査対象」、「測定セル数」、「測定時間」、「セル変形欠陥の検出割合」、及び「チッピングの個数」を示す。比較例２の「測定時間」は、実施例４〜６及び比較例３に対する基準とし、表２の「測定時間」には、基準であることを示す「Ｂｅｓｅ」と記す。
【００５４】
（結果）
表２に示すように、実施例１〜３の検査方法によれば、比較例２の検査方法に比して、測定時間を、−８０．０％に短縮することができた。すなわち、実施例１〜３の検査方法は、比較例２の検査方法に比して、測定時間が１／５で済むものであった。一方で、実施例１〜３の検査方法における「セル変形欠陥の検出割合」は、全てのセルを検査対象とした比較例２の検査方法における「セル変形欠陥の検出割合」と同程度の値であった。すなわち、実施例１〜３の検査方法によれば、測定時間を短縮しつつ、正確なセル変形欠陥の検査を行うことができた。また、実施例１〜３の検査方法を比較してみると、測定セルの位置を変えたとして、以下の条件を満たすようにして、測定セルと非測定セルとを選定することにより、測定セルの特定による誤差が殆ど生じないことが確認された。なお、測定セルの選定条件としは、一の測定セルと隣接するセルのうちの少なくとも１つのセルを、非測定セルとし、且つ、一の非測定セルと隣接するセルのうちの少なくとも１つのセルを、測定セルとするものである。比較例１のようなピンゲージを用いた検査方法は、測定時間に多大な時間を要するとともに、検査の精度も低いものであった。また、比較例１のようなピンゲージを用いた検査方法は、測定中に、ピンゲージと隔壁とが接触し、チッピングの欠陥を招来してしまう可能性があることも判明した。
【００５５】
また、表２に示すように、実施例３〜６の検査方法によれば、セルの形状が六角形のハニカム構造体についても、測定時間を短縮しつつ、正確なセル変形欠陥の検査を行うことができた。
【産業上の利用可能性】
【００５６】
本発明のハニカム構造体の検査方法は、セラミック製のハニカム構造体のセル変形欠陥の検査に好適に利用することができる。
【符号の説明】
【００５７】
１，４１：隔壁、２，４２：セル、２ａ：セル（セル変形欠陥のないセル）、２ｂ：セル（セル変形欠陥のあるセル）、２ｘ，４２ｘ：測定セル、２ｙ，４２ｙ：非測定セル、３：外周壁、７：セル変形、７ａ：セル変形欠陥、１０：ハニカム構造体、１１：第一端面、１２：第二端面、１５，５５：内接円、３１：撮像手段、３２：画像解析手段、３３：記憶手段、３４：解析手段、３５：表示手段、３６：画像、３７：配線、１００：検査装置。
【図１】
2015161543.tif 000005
【図２】
2015161543.tif 000006
【図３】
2015161543.tif 000007
【図４】
2015161543.tif 000008
【図５Ａ】
2015161543.tif 000009
【図５Ｂ】
2015161543.tif 000010
【図５Ｃ】
2015161543.tif 000011
【図５Ｄ】
2015161543.tif 000012
【図６】
2015161543.tif 000013
【図７】
2015161543.tif 000014
【図８】
2015161543.tif 000015